(57)【要約】【課題】  内部のインキの色調を視認できると共に、収容されたインキが退色や褐変を生じて見栄えを損なうことがなく、しかも、良好な筆跡を永続して形成することができる商品価値の高い筆記具用水性インキ組成物、及び、それを収容したインキカートリッジや筆記具を提供する。【解決手段】  外部よりインキの色調を視認できるインキカートリッジや筆記具に収容される筆記具用インキ組成物であって、前記インキ組成物は、水と、着色剤と、α−リポ酸を含有してなる筆記具用水性インキ組成物。【選択図】  なし【特許請求の範囲】
【請求項１】
外部よりインキの色調を視認できるインキカートリッジ又は筆記具に収容される筆記具用インキ組成物であって、前記インキ組成物は、水と、着色剤と、α−リポ酸を少なくとも含有してなる筆記具用水性インキ組成物。
【請求項２】
前記着色剤が、活性酸素種を発生させる染料又は活性酸素種を発生させる染料を含む樹脂粒子である請求項１記載の筆記具用水性インキ組成物。
【請求項３】
前記着色剤がハロゲン基を有するキサンテン構造を有する染料、又は、ハロゲン基を有するキサンテン構造を有する染料を含む樹脂粒子である請求項２記載の筆記具用水性インキ組成物。
【請求項４】
活性酸素種を発生させる物質を含有してなる請求項１記載の筆記具用水性インキ組成物。
【請求項５】
着色剤が染料又は染料を含む樹脂粒子である請求項４記載の筆記具用水性インキ組成物。
【請求項６】
前記α−リポ酸をインキ組成物全量中０．１乃至５重量％含有してなる請求項１乃至５のいずれかに記載の筆記具用水性インキ組成物。
【請求項７】
請求項１乃至６のいずれかに記載の筆記具用水性インキ組成物を収容してなる透明性インキカートリッジ。
【請求項８】
請求項１乃至６のいずれかに記載の筆記具用水性インキ組成物を透明性軸筒内に収容し、前記軸筒先端に直接又は中継部材を介してペン先を固着してなる筆記具。
【請求項９】
インキ組成物を含浸させたインキ吸蔵体を透明性軸筒内に収容してなる請求項８記載の筆記具。
【請求項１０】
請求項１乃至６のいずれかに記載の筆記具用水性インキ組成物を透明性インキ収容管に収容し、前記インキ収容管先端に直接又は中継部材を介してペン先を固着してなるレフィルを透明性軸筒内に収容してなる筆記具。
【請求項１１】
前記筆記具用水性インキ組成物を軸筒又はインキ収容管内に直液状態で収容してなる請求項８又は１０記載の筆記具。
【請求項１２】
前記筆記具用水性インキ組成物の後端にインキ逆流防止体を配設してなる請求項１１記載の筆記具
【請求項１３】
透明性軸筒内のインキ貯蔵部に請求項１乃至６のいずれかに記載の筆記具用水性インキ組成物と、内外圧の変化に応じてインキ貯蔵部のインキを一時的に溜める合成樹脂製ペン芯を収容してなり、前記ペン芯の先端部にペン先を設けてなる筆記具。
【請求項１４】
前記インキ貯蔵部に、インキを収容した透明性インキカートリッジを収容してなる請求項１３記載の筆記具。
【発明の詳細な説明】
【技術分野】
【０００１】
本発明は、筆記具用水性インキ組成物及びそれを収容したインキカートリッジ、筆記具に関する。更に詳細には耐光性に優れた筆記具用水性インキ組成物及びそれを収容したインキカートリッジ、筆記具に関する。
【背景技術】
【０００２】
従来より、軸筒やインキ収容管を透明性材料により形成し、内部に種々色調のインキ組成物をそれぞれ収容したカラフルな筆記具が汎用されている。
前記筆記具に収容されたインキ組成物は光に晒されて着色剤が退色や褐変を生じると、該筆記具を透して視認されるインキの色調が著しく変化するため、初期の色調と異なる外観が視認されることにより商品価値を損なうことになる。
着色剤の退色の要因として、活性酸素種を発生させる着色剤や添加剤の適用が光増感作用により活性酸素種を発生させ、該活性酸素種が着色剤を退色させることが考えられる。
前述した問題を解消するため、ベンゾフェノン系、サリチル酸系、ベンゾトリアゾール系、シアノアクリレート系等の紫外線吸収剤をインキ中に添加することが考えられるが（例えば、特許文献１及び２参照）、前記紫外線吸収剤は、媒体に対する溶解性が非常に乏しく、特に水性インキに用いる場合には少量しか添加することができないため、活性酸素種による劣化を抑制できず、よって、収容したインキ組成物の充分な耐光性向上効果が得られなかった。
【特許文献１】特開昭６２−１０６９７１号公報
【特許文献２】特開平９−２７９０８０号公報
【発明の開示】
【発明が解決しようとする課題】
【０００３】
本発明は、インキの色調を視認できると共に、カートリッジや筆記具を透して視認されるインキの色調が退色や褐変を生じて見栄えを損なうことがなく、しかも、良好な筆跡を永続して形成することのできる筆記具用水性インキ組成物及びそれを内蔵したインキカートリッジと筆記具を提供しようとするものである。
【課題を解決するための手段】
【０００４】
本発明は、外部よりインキの色調を視認できるインキカートリッジ又は筆記具に収容される筆記具用インキ組成物であって、前記インキ組成物は、水と、着色剤と、α−リポ酸を少なくとも含有してなる筆記具用水性インキ組成物を要件とする。
更には、前記着色剤が、活性酸素種を発生させる染料又は活性酸素種を発生させる染料を含む樹脂粒子であること、前記着色剤がハロゲン基を有するキサンテン構造を有する染料、又は、ハロゲン基を有するキサンテン構造を有する染料を含む樹脂粒子であること、或いは、活性酸素種を発生させる物質を含有させてなること等を要件とする。
更には、前記α−リポ酸をインキ組成物全量中０．１乃至５重量％含有してなることを要件とする。
更には、前記筆記具用水性インキ組成物を収容してなる透明性インキカートリッジ、前記筆記具用水性インキ組成物を透明性軸筒内に収容し、前記軸筒先端に直接又は中継部材を介してペン先を固着してなる筆記具、前記筆記具用水性インキ組成物を透明性インキ収容管に収容し、前記インキ収容管先端に直接又は中継部材を介してペン先を固着してなるレフィルを透明性軸筒内に収容してなる筆記具、透明性軸筒内のインキ貯蔵部に前記筆記具用水性インキ組成物と、内外圧の変化に応じてインキ貯蔵部のインキを一時的に溜める合成樹脂製ペン芯を収容してなり、前記ペン芯の先端部にペン先を設けてなる筆記具等を要件とする。
【発明の効果】
【０００５】
本発明は、インキカートリッジ内や筆記具内のインキの色調を視認できると共に、収容されたインキが退色や褐変を生じて見栄えを損なうことがなく、しかも、良好な筆跡を永続して形成することができる商品価値の高い筆記具用水性インキ組成物及びそれを収容したインキカートリッジ、筆記具を提供できる。
【発明を実施するための最良の形態】
【０００６】
本発明に用いられるα−リポ酸は、インキ中に含まれる活性酸素種を発生させる物質、例えば、着色剤として用いられる染料、染料を含む樹脂粒子、添加剤として用いられるフェノールやフェノール性水酸基を有する化合物、ナフタレン誘導体、アクリジン誘導体、ベンゾチアゾール誘導体、ベンゾフェノン誘導体、ナフトキノン誘導体、アントラキノン誘導体等が光増感作用により活性酸素種を発生させ、該活性酸素種が染料や染料を含む樹脂粒子を退色させることを防止できる。
前記活性酸素種とは、一重項酸素、スーパーオキシドアニオンラジカル、過酸化水素、ヒドロキシラジカル、アルキルラジカル、ヒドロペルオキシドラジカル等を示す。
前記染料については、特にハロゲン基を有するキサンテン構造の染料が光増感作用によって活性酸素種を生じ易く、該染料自体が退色して初期の色調を維持でき難く、また、他の染料を併用する場合、活性酸素種が他の染料の退色に作用して更なる退色を生じることになる。
前記ハロゲン基を有するキサンテン構造の染料としては以下に示される染料が挙げられる。
【化１】
2006321861.tif 000002
前記染料を含む樹脂粒子は、染料を樹脂として熱可塑性樹脂粒子又は熱硬化性樹脂粒子中に含有させたもの、或いは、熱可塑性樹脂粒子又は熱硬化性樹脂粒子表面に染着させたものが挙げられる。
前記樹脂としては熱硬化性樹脂粒子が好適であり、エポキシ系樹脂、エポキシアクリレート系樹脂、キシレン系樹脂、トルエン系樹脂、グアナミン系樹脂、メラミン系樹脂、ウレタン系樹脂、フェノール系樹脂、アルキッド系樹脂、アミド系樹脂、イミド系樹脂、ポリアミドエステル系樹脂、尿素系樹脂、シリコーン系樹脂、不飽和ポリエステル系樹脂等が挙げられる。
また、前記熱硬化性樹脂のうち、グアナミン系樹脂或いはメラミン系樹脂は、含有させる染料の溶出を妨げる機能に優れているため、好適に用いられる。
前記染料を含む樹脂粒子として具体的には、黄色蛍光顔料〔シンロイヒ（株）製、商品名：ＳＦ５０１５レモンイエロー、固形分３０％〕、桃色蛍光顔料〔シンロイヒ（株）製、商品名：ＳＦ５０１７ピンク、固形分３０％〕、橙色蛍光顔料〔日本蛍光化学（株）製、商品名：ルミコールＮＫＷ−３９０４Ｅ、固形分３３．５％〕等が挙げられる。
なお、インキ組成物中に含まれる染料や染料を含む樹脂粒子の総量が１重量％以下の淡色のインキは、筆記具に収容されたインキの退色が目視により顕著であり、見栄えを著しく損なうため、本発明のα−リポ酸を適用することは重要な要件となる。
前記活性酸素種を発生させる物質を併用することにより染料や染料を含む樹脂粒子の退色を防止するために用いられるα−リポ酸は、インキ組成物全量中０．１乃至５重量％、好ましくは０．３乃至５．０重量％含有される。
０．１重量％未満では所望の効果を得ることは困難であり、又、５重量％を越えて添加しても更なる耐光性の向上は認められないので、これ以上の添加を要しない。
【０００７】
溶剤としては、水と必要により水溶性有機溶剤が用いられる。
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が挙げられる。
本発明に用いられる水性インキとして具体的には、剪断減粘性付与剤を含む剪断減粘性インキや、水溶性高分子凝集剤により顔料を緩やかな凝集状態に懸濁させた凝集性インキ、粘度が数ｍＰａ・s程度の低粘度インキが挙げられる。
【０００８】
前記インキ中に高分子凝集剤を添加することによって、前記凝集剤が顔料（染料を含む樹脂粒子）間のゆるい橋かけ作用を生じさせ、ゆるい凝集状態を示す。このようなゆるい凝集状態を示すインキは繊維集束体からなるインキ吸蔵体（中綿）及び繊維の樹脂結束体からなるマーキングペン体の毛管状間隙において顔料の分離が発生しない。
そのため、正立または倒立の放置により顔料が分離し、筆跡の濃色化または淡色化が発生することを抑制し、染料インキを充填したマーキングペンと同等の保存性能を有するマーキングペンが得られる。
前記水溶性高分子凝集剤としては水溶性高分子化合物が用いられ、トラガントガム、グアーガム、プルラン、サイクロデキストリン、セルロース誘導体等の水溶性多糖類、ポリビニルピロリドン、ポリエチレンオキサイド等が挙げられる。
前記セルロース誘導体の具体例としてはメチルセルロース、ヒドロシエチルセルロース、ヒドロキシプロピルセルロース、ヒドロキシエチルメチルセルロース、ヒドロキシプロピルメチルセルロース等が挙げられる。
【０００９】
前記インキ中に剪断減粘性付与剤を添加することによって、インキを充填するボールペンの不使用時にボールとチップの間隙からのインキ漏れだしを防止したり、筆記先端部を上向き（正立状態）で放置した場合のインキの逆流を防止したり、顔料の凝集、沈降を防止することができる。
なお、前記剪断減粘性付与剤を添加したインキ組成物の粘度は、２０℃でのＥ型回転粘度計による３．８４s−１の剪断速度におけるインキ粘度が２００〜３０００ｍＰａ・ｓを示し、且つ、剪断減粘指数が０．１〜０．６を示すことが好ましい。
なお、剪断減粘指数（ｎ）は、剪断応力値（Ｔ）及び剪断速度値（ｊ）の如き粘度計による流動学測定から得られる実験式Ｔ＝Ｋｊｎ（Ｋは非ニュートン粘性係数）にあてはめることによって計算される値である。
前記剪断減粘性付与剤としては、キサンタンガム、ウェランガム、構成単糖がグルコースとガラクトースの有機酸修飾ヘテロ多糖体であるサクシノグリカン（平均分子量約１００乃至８００万）、アルカガム、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル、ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類、Ｎ−アルキル−２−ピロリドンとアニオン系界面活性剤の混合物、ポリビニルアルコールとアクリル系樹脂の混合物を例示できる。
【００１０】
更に、前記インキをボールペンに内蔵して実用に供する場合、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗防止効果を付与することが好ましい。
【００１１】
その他、必要に応じてベンゾトリアゾール、トリルトリアゾール、ジシクロヘキシルアンモニウムナイトライト、ジイソプロピルアンモニウムナイトライト、サポニン等の防錆剤、石炭酸、１，２−ベンズチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ノニオン系界面活性剤、還元又は非還元デンプン加水分解物、トレハロース等の二糖類、オリゴ糖、ショ糖、サイクロデキストリン、ぶどう糖、デキストリン、ソルビット、マンニット、ピロリン酸ナトリウム等の湿潤剤、消泡剤、分散剤、インキの浸透性を向上させるフッ素系界面活性剤やノニオン系の界面活性剤を使用してもよい。
また、必要により紙面への固着性や粘性付与のためにアクリル樹脂、スチレンマレイン酸共重合樹脂、ポリビニルアルコール、デキストリン等を用いることもできる。
【００１２】
前記のようにして得られるインキ組成物のｐＨは、７乃至１３であることが好ましく、α−リポ酸が活性酸素種により染料や染料を含む樹脂粒子を退色させる化学反応を効率的に抑制することができる。
【００１３】
前記インキは、ペン先を筆記先端部に装着した万年筆、ボールペン、マーキングペン、筆ペンに充填して実用に供される。
万年筆に充填する場合、軸筒内部に直接インキを収容し、櫛溝状のインキ流量調節部材や繊維束からなるインキ流量調節部材を万年筆型ペン先との間に介在させる構造、軸筒内部にインキを内蔵したカートリッジを収容し、櫛溝状のインキ流量調節部材や繊維束からなるインキ流量調節部材を万年筆型ペン先との間に介在させる構造が挙げられる。
ボールペンに充填する場合、ボールペン自体の構造、形状は特に限定されるものではなく、例えば、軸筒内部に収容した繊維束からなるインキ吸蔵体にインキを含浸させ、ペン先（ボールペンチップ）にインキを供給する構造、軸筒内部に直接インキを収容し、櫛溝状のインキ流量調節部材や繊維束からなるインキ流量調節部材をペン先との間に介在させる構造、ペン先を直接又は接続部材を介して連結した軸筒にインキと逆流防止用の液栓を収容した構造、インキ収容管にインキと逆流防止用の液栓を収容したボールペンレフィルを軸筒内に収容した構造を例示できる。
マーキングペンに充填する場合、マーキングペン自体の構造、形状は特に限定されるものではなく、例えば、ペン先（マーキングペンチップ）を筆記先端部に装着し、軸筒内部に収容した繊維束からなるインキ吸蔵体にインキを含浸させ、ペン先にインキを供給する構造、軸筒内部に直接インキを収容し、櫛溝状のインキ流量調節部材や繊維束からなるインキ流量調節部材をペン先との間に介在させる構造、軸筒内部に直接インキを収容して、弁機構によりペン先に所定量のインキを供給する構造のマーキングペンが挙げられる。
【００１４】
前記万年筆型のペン先として具体的には、ステンレス板、金合金板等の金属板を先細テーパー状に裁断し、屈曲又は湾曲したものや、ペン先形状に樹脂成形したもの等が適用できる。尚、前記万年筆型ペン体には中心にスリットを設けたり、先端に玉部を設けることもできる。
前記ペン先として用いられるボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
又、前記ボールは、超硬合金、ステンレス鋼、ルビー、セラミック、樹脂、ゴム等の０．１〜３ｍｍ径程度のものが適用できる。
なお、本発明のインキを充填する筆記具は、ボールと同様の転動作用により筆跡を形成させる、ローラー等の転動機構を筆記先端部に備えたものを含む。
前記ペン先として用いられるマーキングペンチップについて更に詳しく説明すると、繊維チップ、フェルトチップ、プラスチックチップが挙げられる。
【００１５】
インキを収容するインキカートッリッジ、軸筒、インキ収容管は、例えば、ポリエチレン、ポリプロピレン、ポリエチレンテレフタレート、ナイロン等の熱可塑性樹脂からなる透明性成形体が用いられる。
前記透明性とは着色透明、半透明、着色半透明を含み、インキ色やインキ残量等を確認できる。
なお、前記透明性のインキカートッリッジ、軸筒、インキ収容管は全体が透明性を有している他、インキの残量が視認できる部分的に透明性部分を有するものであってもよい。
【００１６】
前記インキ収容管又は軸筒に収容したインキの後端にはインキ逆流防止体を充填することもできる。
前記インキ逆流防止体組成物は不揮発性液体又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００１７】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体組成物と、固体のインキ逆流防止体を併用することもできる。
【００１８】
本発明の筆記具形態は前述したものに限らず、相異なる形態のペン先を装着させたり、相異なる色調のインキを導出させるペン先を装着させた両頭式の筆記具であってもよい。
前記両頭式の筆記具としては、軸筒内に仕切り壁を設け、軸筒両端部にそれぞれ直接又は中継部材を介して筆記先端部を固着してなり、前記軸筒内にそれぞれ色調の異なる水性インキを収容してなる筆記具、或いは、軸筒内に、筆記先端部が軸筒両端部に位置するように二本のレフィルを収容してなり、前記二本のレフィル内にそれぞれ色調の異なる水性インキを収容してなる筆記具を例示できる。
【実施例】
【００１９】
以下の表に実施例及び比較例のインキ組成を記す。なお、表中の部は重量部を示す。
【００２０】
【表１】
2006321861.tif 000003
【００２１】
【表２】
2006321861.tif 000004
【００２２】
【表３】
2006321861.tif 000005
【００２３】
【表４】
2006321861.tif 000006
【００２４】
表中の原料の内容について注番号に沿って説明する。
（１）アイゼン保土谷（株）製、アシッドレッド８７、商品名：エオシンＧＨ３５％−Ｌ
（２）アイゼン保土谷（株）製、アシッドレッド９２、商品名：フロキシン
（３）第一工業製薬（株）製、商品名：プライサーフＡＬ、ポリオキシエチレンジスチレン化フェニルエーテルリン酸エステル
（４）防腐剤、アビシア（株）製、商品名：プロキセルＸＬ−２
（５）(株)東洋発酵製、商品名：α−リポ酸
（６）協和発酵(株)製、商品名：グルタチオン
（７）クラリアントジャパン社製、商品名：ＳＡＮＤＵＶＯＲ  ３２２５  ＤＩＳＰ
（８）クラリアントジャパン社製、商品名：ＳＡＮＤＵＶＯＲ  ＰＴ２１  ＤＩＳＰ
（９）ダイワ化成(株)製、アシッドレッド５１、商品名：食用赤色３号（エリスロシン）
（１０）ダイワ化成(株)製、アシッドレッド９４、商品名：食用赤色１０５号（ローズベンガル）
（１１）第一工業製薬（株）製、商品名：Ｆ−６３１２、ポリオキシエチレンジスチレン化フェニルエーテルリン酸エステルのトリエタノールアミン中和物
（１２）第一工業製薬（株）製、商品名：ハイテノールＮＦ−１３、ポリオキシエチレンアルキルフェニルエーテルスルホン酸塩
（１３）三晶（株）製、商品名：レオザン
（１４）シンロイヒ(株)製、商品名：ＳＦ５０１７ピンク、固形分３０％
（１５）日光ケミカルズ（株）製、商品名：ニッコールＰＢＣ−３４、ポリオキシエチレンポリオキシプロピレンセチルエーテル
（１６）北興産業（株）製、商品名：ホクサイドＲ−１５０
【００２５】
インキカートリッジの作製
実施例１及び比較例１乃至４の各インキ組成物を、ポリエチレン製の透明性カートリッジ容器内に収容し、栓を固着してインキカートリッジを作製した。
【００２６】
インキ逆流防止体の調製
基油としてポリブテン８５部中に、増粘剤として脂肪酸アマイド１５部を添加した後、３本ロールにて混練してインキ逆流防止体を得た。
【００２７】
ボールペンの作製
前記実施例２及び比較例５の各インキ組成物を直径０．３ｍｍのボールを抱持するステンレススチール製チップがポリプロピレン製パイプ（内径３．８ｍｍ）の一端に嵌着されたボールペンレフィルに充填し、その後端に前記インキ逆流防止体を配設した後、前記ボールペンレフィルを軸筒に組み込み、筆記具（水性ボールペン）を作製した。
【００２８】
マーキングペンの作製
前記実施例３及び比較例６の各インキ組成物を、ポリエステルスライバーを合成樹脂フィルムで被覆した繊維集束インキ吸蔵体に含浸させて軸筒内に収容し、軸筒先端部にチゼル型繊維ペン体を取り付けてマーキングペンを得た。
【００２９】
インキカートリッジの作製
実施例４及び比較例７の各インキ組成物を、ポリエチレン製の透明性カートリッジ容器内に収容し、栓を固着してインキカートリッジを作製した。
【００３０】
耐光性試験
各インキカートリッジ及び筆記具を用いて以下の試験を行った。
各インキカートリッジ及び筆記具をキセノン耐光試験機〔スガ試験機、キセノンランプ適用〕により照射強度１８０Ｗ／ｍ２にて２０時間光照射した後、インキカートリッジ及び筆記具を透して視認されるインキの色調を初期と比較した（外観試験）。
更に、筆記具についてはキャップを取り外して紙面に筆記した筆跡を初期と比較した（筆記試験）。
以下の表に、各試験結果を示す。
【００３１】
【表５】
2006321861.tif 000007
【００３２】
【表６】
2006321861.tif 000008
【００３３】
【表７】
2006321861.tif 000009
【００３４】
【表８】
2006321861.tif 000010
【００３５】
なお、表中の試験結果の記号に関する評価は以下の通りである。
外観試験
○：初期と比較してインキの色調に変化がみられなかった。
×：初期と比較してインキは変色がみられた。
筆記試験
○：初期と比較して筆跡の色調に変化がみられなかった。
×：初期と比較して筆跡は著しい変色がみられた。
【００３６】
応用例１
万年筆型筆記具の作製
前記実施例１及び比較例１乃至４の各インキ組成物を収容インキカートリッジを、透明性軸筒内に、内外圧の変化に応じてインキ貯蔵部のインキを一時的に溜める合成樹脂製ペン芯が収容され、ペン芯の先端部には万年筆型ペン先を設けてなり、且つ、ペン芯にはインキ貯蔵部からインキをペン先へ誘導するためのインキ誘導芯が配置されてなる筆記具の、前記インキ貯蔵部に収容して万年筆型筆記具を得た。
前記筆記具の外観試験と筆記試験を行った結果、外観試験は初期と比較してインキの色調に変化がみられず、筆記試験は初期と比較して筆跡の色調に変化がみられなかった。